"水セメント質量比が25~65で且つ単位水量が140~180kg/m3となるように水を配合するとともに、次の式1但し、上記式1中、Vsmは細骨材の絶対容積、Vgnは粗骨材の絶対容積、Qsnは細骨材の吸水率、Qgnは粗骨材の吸水率、m、nは使用する骨材の種類の数整数を示すを満足する骨材を選定して配合することを特徴とする、低収縮コンクリートの製造方法。請求項1記載の低収縮コンクリートの製造方法において、材齢26週目の乾燥収縮ひずみが、JISA1129に準じた乾燥収縮試験において500×10-6以下であることを特徴とする、低収縮コンクリートの製造方法。水セメント質量比が25~65で且つ単位水量が140~180kg/m3となるように水を配合するとともに、次の式1但し、上記式1中、Vsmは細骨材の絶対容積、Vgnは粗骨材の絶対容積、Qsnは細骨材の吸水率、Qgnは粗骨材の吸水率、m、nは使用する骨材の種類の数整数を示すを満足する骨材を選定して配合し、さらに収縮低減剤を2.5~7.5kg/m3配合することを特徴とする、低収縮コンクリートの製造方法。請求項3記載の低収縮コンクリートの製造方法において、材齢26週目の乾燥収縮ひずみが、JISA1129に準じた乾燥収縮試験において300×10-6以下であることを特徴とする、低収縮コンクリートの製造方法。本発明の目的は、上述した問題点を解消し、日本建築学会発行鉄筋コンクリート造建築物の収縮ひび割れ制御設計施工指針同解説に記載された特級仕様の低収縮コンクリートを提供できると共に、かかる低収縮コンクリートの実現において使用可能な骨材種別を、骨材吸水率といった基本物性をパラメータとした定量指標から容易に判別し、選別された骨材を使用することで、低収縮コンクリートを得ることができる、低収縮コンクリートの製造方法を提供することである。上記課題を解決するため、本発明の低収縮コンクリートの製造方法は、水セメント質量比が25~65で且つ単位水量が140~180kgm3となるように水を配合するとともに、次の式1但し、上記式1中、Vsmは細骨材の絶対容積、Vgnは粗骨材の絶対容積、Qsnは細骨材の吸水率、Qgnは粗骨材の吸水率、m、nは使用する骨材の種類の数整数を示すを満足する骨材を選定して配合する、低収縮コンクリートの製造方法である。好適には、本発明の低収縮コンクリートの製造方法において、材齢26週目の乾燥収縮ひずみが、JISJA1129に準じた乾燥収縮試験において500×10-6以下である。本発明の他の低収縮コンクリートの製造方法は、水セメント質量比が25~65で且つ単位水量が140~180kg/m3となるように水を配合するとともに、次の式1但し、上記式1中、Vsmは細骨材の絶対容積、Vgnは粗骨材の絶対容積、Qsnは細骨材の吸水率、Qgnは粗骨材の吸水率、m、nは使用する骨材の種類の数整数を示すを満足する骨材を選定して配合し、さらに収縮低減剤を2.5~7.5kgm3配合する、低収縮コンクリートの製造方法である。好適には、本発明の低収縮コンクリートの製造方法において、材齢26週目の乾燥収縮ひずみが、JISA1129に準じた乾燥収縮試験において300×10-6以下である。本発明の低収縮コンクリートの製造方法は、骨材の吸水率をパラメータとした骨材の平均吸水率を指標とすることによって、低収縮コンクリートに含有させる骨材の選別が可能になると共に、かかる骨材の平均吸水率を数値限定することで、目標とする乾燥収縮ひずみを満足する低収縮コンクリートの製造が可能となる。更に収縮低減剤を含有させることによって、さらに乾燥収縮低減を図ることができる低収縮コンクリートを製造することが可能となる。本発明の低収縮コンクリートの製造方法について、以下に詳細に説明する。本発明の低収縮コンクリートは、水セメント質量比が25~65で且つ単位水量が140~180kg/m3となるように水を配合するとともに、次の式1但し、上記式1中、Vsmは細骨材の絶対容積、Vgnは粗骨材の絶対容積、Qsnは細骨材の吸水率、Qgnは粗骨材の吸水率、m、nは使用する骨材の種類の数整数を示すを満足する骨材を選定して配合する、低収縮コンクリートの製造方法である。かかる方法により、材齢26週目の乾燥収縮ひずみが、JISA1129に準じた乾燥収縮試験において500×10-6以下である、低収縮コンクリートを実現することができる。ここで、骨材の絶対容積Lとは、コンクリート1m3中に占める骨材の容積のことをいう。また、上記乾燥収縮ひずみの値が300×10-6以下の低収縮コンクリートを製造するには、水セメント質量比が25~65で且つ単位水量が140~180kg/m3となるように水を配合するとともに、次の式1但し、上記式1中、Vsmは細骨材の絶対容積、Vgnは粗骨材の絶対容積、Qsnは細骨材の吸水率、Qgnは粗骨材の吸水率、m、nは使用する骨材の種類の数整数を示すを満足する骨材を選定して配合し、さらに収縮低減剤を10kg/m3以下、特に2.5~7.5kg/m3、好ましくは5~7.5kg/m3配合する。収縮低減剤としては、例えば、住友大阪セメント社製のテスタF、太平洋セメント社製のテトラガード、竹本油脂社製のヒビダンB等を使用することができる。具体的には、まず、低収縮コンクリートの製造にあたり、含有させる骨材を選別するものであり、使用する骨材の判別に使用する定量指標は骨材吸水率をパラメータとした下記式2を用いて選別する。なお、かかる定量指標を骨材の平均吸水率Qaveとする。上記式2中、Vsmは細骨材の絶対容積,Vgnは粗骨材の絶対容積,Qsmは細骨材の吸水率,Qgnは粗骨材の吸水率,m,nは使用骨材の種類の数を示す。具体的には、使用する細骨材もしくは粗骨材の骨材吸水率Qsm,Qgn,コンクリート配合組成から算出されるそれぞれの絶対容積Vsm,Vgnから骨材全体の平均吸水率Qaveを求めるものである。なお、細骨材の吸水率はJISA1109,粗骨材についてはJISA1110に従って測定した数値である。コンクリート中に配合する細骨材や粗骨材の種類が複数ある場合には、上記式2は、例えば、下式3に示すように、各骨材の吸水率と絶対容積とを乗じた数値の積算値を、絶対容積の積算値で除した値である、平均吸水率を求める。なお,下記式3の例は、細骨材が3種類,粗骨材が2種類とした場合である。本発明においては、上記式2に基づく骨材の平均吸水率が、0より大きく、且つ、0.94以下の数値限定とすることによって、乾燥収縮ひずみが500×10-6以下の低収縮コンクリートを実現させることができるものである。かかる乾燥ひずみは、JISA1129に従って測定された乾燥材齢26週の長さ変化率を示す値である。特に、本発明の低収縮コンクリートの製造方法においては、水セメント質量比は25~65、好ましくは40~65であり、また単位水量が140~180kg/m3、好ましくは170~180kg/m3である場合に、上記式1を満足する骨材を選定して配合することで、乾燥収縮ひずみが500×10-6以下の低収縮コンクリートを実現させることができる。ここで、使用するセメントの種類は特に限定されず、任意のセメントを使用することができ、例えば、普通ポルトランドセメント、早強ポルトランドセメント、中庸熱ポルトランドセメント、低熱ポルトランドセメント、高炉セメント、フライアッシュセメント等が例示できる。また、コンクリートに用いる骨材の平均吸水率Qaveを上記式2に従って算出するとともに、かかる骨材を含有させたコンクリートを調製し、かかるコンクリートのJISA1129による乾燥収縮ひずみ乾燥材齢26週を測定し、骨材の平均吸水率Qaveと乾燥収縮ひずみの値の関係をプロットする。種々のコンクリートを調製して、各コンクリートについて、同様に、骨材の平均吸水率Qaveと乾燥収縮ひずみとの関係をプロットする。水セメント質量比が25~65で、単位水量が140~180kg/m3である場合に、各プロット点より、骨材の平均吸水率Qaveと26週乾燥収縮ひずみとの相関式が最小二乗法により得ることができる。かかる相関式が得られると、例えば、所望する所定材齢である26週目の、目標とする値の乾燥収縮ひずみを得るために、如何なる平均吸水率Qaveの骨材をコンクリートに含有させることで、低収縮コンクリートを実現できるかを容易に判別することが可能となる。また必要に応じて、水セメント質量比が25~65で、単位水量が140~180kg/m3である場合のすべてのプロット点が、骨材の平均吸水率Qaveと26週乾燥収縮ひずみとの関係式の下方に位置するように、上記最小二乗法により得られた相関式と傾きは同じで、並行移動させた誤差保証直線を用いて、目標とする乾燥収縮ひずみを満足するための骨材の平均吸水率の範囲を特定することができる。本発明を次の例により説明するが、これらに限定されるものではない。コンクリートをおける骨材の平均吸水率と乾燥収縮ひずみとの関係を検証するため、水の配合量を異ならせ、また平均吸水率の異なる骨材を用いて、合計43種類のコンクリートを調製した。なお、コンクリートは以下の材料を用いて調製した。セメント:普通ポルトランドセメント住友大阪セメント株式会社製水:水道水細骨材:陸砂山砂、砂岩砕砂、石灰砕砂、粗骨材砕石2005:砂岩砕石、石灰砕石、砂利、安山岩砕石、花崗岩砕石収縮低減剤:商品名:製品名テスタF、住友大阪セメント社製上記セメント、水、細骨材および粗骨材を用いて、下記表1及び表2に示す配合で、各コンクリートを製造した。但し、表1及び表2中の骨材の平均吸水率Qaveは、上記細骨材および粗骨材から適切に選定してコンクリートに配合する複数の細骨材細骨材1:細骨材2および粗骨材粗骨材1:粗骨材2の平均吸水率Qaveを、下記式2から算出した値である。なお、使用した細骨材の吸水率はJISA1109細骨材の密度及び吸水率試験方法に準じて、また粗骨材の吸水率はJISA1110粗骨材の密度及び吸水率試験方法に準じて測定した値である。また、乾燥収縮ひずみは、JISA1129に従って測定した、各コンクリートの材齢7日の長さに対する乾燥材齢26週目の長さの変化率乾燥収縮ひずみを示したものである。上記表1及び表2に示す、骨材の平均吸水率と乾燥収縮ひずみの関係を図1に示す。図1より、水セメント質量比65以下、好ましくは25~65で、且つ、単位水量180kg/m3以下、好ましくは140~180kg/m3の配合条件No.1~34、44~46のコンクリートは、骨材の平均吸水率と乾燥収縮ひずみの間に相関性が認められることがわかる。かかる相関関係は、乾燥収縮ひずみをyとし骨材の平均吸水率をxとすると、上記表1及び表2の各コンクリートの乾燥収縮ひずみと骨材の平均吸水率とをプロットし、最小二乗法により求めことで、y=498x-11との相関関係式が得られる。また、上記表1及び表2の各コンクリートの乾燥収縮ひずみと骨材の平均吸水率とをプロットして得られたy=498x-11の関係式に対していくつかのプロット点は該式より上方に位置するため、すべてのプロット点が下方に位置するように、前記y=498x-11の直線を傾きを変えないで並行移動させた直線を誤差保証直線とし、y=49833の関係式を得ることができる。このように、本発明においては、水セメント比65以下、単位水量180kg/m3以下の条件における骨材の平均吸水率xと乾燥収縮ひずみyの関係式に誤差を考慮したy=49833の式により、目標とする乾燥収縮ひずみを満足するための骨材の平均吸水率を特定することができる。例えば、乾燥収縮ひずみが500×10-6以下の低収縮コンクリートを得るには、骨材の平均吸水率を0.94以下{=500-33/498}とすればよいことがわかる。かかる平均吸水率を満足するには吸水率が小さな骨材を可能な限り多く使用することが好ましく、例えば、石灰岩を岩種とした骨材は吸水率が小さい傾向にあるため、かかる骨材の使用は、低収縮コンクリートを得るのに特に効果的である。一方、水セメント比と単位水量の条件が上記範囲を外れたコンクリートの場合No.35~43では、骨材の平均吸水率と乾燥収縮ひずみとの間の上記相関性とは異なった関係となることがわかる。図1より、骨材の平均吸水率が小さくなるに伴って乾燥収縮ひずみは小さくなる傾向があり、かかる相関性を活用することで、目標とする乾燥収縮ひずみを満足するための骨材の平均吸水率の範囲が特定できる。また、使用する骨材の吸水率に応じた骨材の使用量を求めることが可能となる。即ち、吸水率が極端に小さな骨材を使用する場合は、その骨材が占める容積割合が少なくても平均吸水率は小さくなるが、そうではない場合は、それ相応の容積割合を占めなければ平均吸水率は小さくならないことがわかる。"